"ポリアリーレンスルフィドA100重量部に対し、少なくとも下記の一般式1で示されるエチレン-ビニルアルコール共重合体B1~50重量部、ハイドロタルサイトC30~250重量部及び繊維状充填剤D30~250重量部を含むことを特徴とするポリアリーレンスルフィド系組成物。ここで、x、yはいずれもが0を超え、xy=1である。エチレン-ビニルアルコール共重合体Bが、上記の一般式1においてx=0.25~0.85、y=0.15~0.75であるエチレン-ビニルアルコール共重合体であることを特徴とする請求項1に記載のポリアリーレンスルフィド系組成物。ハイドロタルサイトCが下記の一般式2で示されるハイドロタルサイトであることを特徴とする請求項1又は2に記載のポリアリーレンスルフィド系組成物。M1-aNaOH2Cn-a/nmH2O2ここで、Mは2価の金属、Nは3価の金属、Cn-は陰イオンを表し、aは0<a<1、mはm≧0、nは1,2又は3である。ハイドロタルサイトCが、Mg0.75Al0.25OH2CO32-0.1254H2O、Mg0.75Al0.25OH2CO32-0.125、Mg0.67Al0.33OH2CO32-0.1673H2O、Mg0.67Al0.33OH2CO32-0.167、Mg0.7Al0.3OH2CO32-0.153.5H2O又はMg0.7Al0.3OH2CO32-0.15であることを特徴とする請求項1~3のいずれかに記載のポリアリーレンスルフィド系組成物。ポリアリーレンスルフィドA、エチレン-ビニルアルコール共重合体B、ハイドロタルサイトC及び繊維状充填剤Dの合計量100重量部に対し、さらに離型剤E0.05~5重量部を配合してなることを特徴とする請求項1~4のいずれかに記載のポリアリーレンスルフィド系組成物。しかし、特許文献1~3に提案された樹脂組成物においては、耐トラッキング性がまだ十分に満足できないという課題があった。また、これらの提案樹脂組成物においては、十分に優れた耐トラッキング性を得るためには、高い水酸化マグネシウム含有量が必須となり、このため組成物の機械的強度や溶融流動性の低下が著しく、更には金型離型性や成形品外観の悪化をきたすものであった。即ち、これらの樹脂組成物はおしなべて、優れた耐トラッキング性と、高い機械的強度、良好な溶融流動性、金型離型性、成形品外観とを同時に得ることは難しかった。また、特許文献4~6に提案された樹脂組成物は、耐衝撃性、接着強度、密着強度等の耐トラッキング性とは異なる特性を改良するために提案された樹脂組成物であるとともに、そのポリアリーレンスルフィドの配合量も多いことから耐トラッキング性という面では満足できないものであった。そこで、本発明は、優れた耐トラッキング性を有すると共に、機械的強度、溶融流動性、金型離型性、および成形品外観に優れるポリアリーレンスルフィド系組成物を提供することを目的とし、さらに詳しくは、電気電子部品又は自動車電装部品などの電気部品用途に特に有用なポリアリーレンスルフィド系組成物を提供することにある。本発明者らは、上記の課題を解決すべく鋭意検討した結果、ポリアリーレンスルフィド、エチレン-ビニルアルコール共重合体、ハイドロタルサイト及び繊維状充填材を配合し、更に必要に応じて離型剤を配合するポリアリーレンスルフィド系組成物は、優れた耐トラッキング性を有すると共に、機械的強度、溶融流動性、金型離型性、成形品外観に優れる組成物となりうることを見出し、本発明を完成させるに至った。即ち、本発明は、ポリアリーレンスルフィドA100重量部に対し、少なくとも下記の一般式1で示されるエチレン-ビニルアルコール共重合体B1~50重量部、ハイドロタルサイトC30~250重量部及び繊維状充填剤D30~250重量部を含むことを特徴とするポリアリーレンスルフィド系組成物に関するものである。ここで、x、yはいずれもが0を超え、xy=1である。以下、本発明に関し詳細に説明する。本発明のポリアリーレンスルフィド系組成物は、ポリアリーレンスルフィドA100重量部に対し、少なくともエチレン-ビニルアルコール共重合体B1~50重量部、ハイドロタルサイトC30~250重量部及び繊維状充填剤D30~250重量部を含むものである。本発明のポリアリーレンスルフィド系組成物を構成するポリアリーレンスルフィドAとしては、ポリアリーレンスルフィドと称される範疇に属するものであれば如何なるものを用いてもよく、その中でも、得られるポリアリーレンスルフィド系組成物が機械的強度、成型加工性に優れたものとなることから測定温度315°C、荷重10kgの条件下、直径1mm、長さ2mmのダイスを用いて高化式フローテスターで測定した溶融粘度が50~3000ポイズのポリアリーレンスルフィドが好ましく、特に60~1500ポイズであるものが好ましい。該ポリアリーレンスルフィドAとしては、その構成単位としてp-フェニレンスルフィド単位を70モル以上、特に90モル以上含有しているものが好ましい。また、他の構成単位として、例えばm-フェニレンスルフィド単位、o-フェニレンスルフィド単位、フェニレンスルフィドスルホン単位、フェニレンスルフィドケトン単位、フェニレンスルフィドエーテル単位、ジフェニレンスルフィド単位、置換基含有フェニレンスルフィド単位、分岐構造含有フェニレンスルフィド単位、等を含有していてもよく、中でもポリp-フェニレンスルフィドが好ましい。該ポリアリーレンスルフィドAの製造方法としては、特に制限はなく、例えば一般的に知られている重合溶媒中で、アルカリ金属硫化物とジハロ芳香族化合物とを反応する方法により製造することが可能であり、アルカリ金属硫化物としては、例えば硫化リチウム、硫化ナトリウム、硫化カリウム、硫化ルビジウム、硫化セシウム及びそれらの混合物が挙げられ、これらは水和物の形で使用しても差し支えない。これらアルカリ金属硫化物は、水硫化アルカリ金属とアルカリ金属塩基とを反応させることによって得られ、ジハロ芳香族化合物の重合系内への添加に先立ってその場で調製されても、また系外で調製されたものを用いても差し支えない。また、ジハロ芳香族化合物としては、p-ジクロロベンゼン、p-ジブロモベンゼン、p-ジヨードベンゼン、m-ジクロロベンゼン、m-ジブロモベンゼン、m-ジヨードベンゼン、1-クロロ-4-ブロモベンゼン、4,4’-ジクロロジフェニルスルフォン、4,4’-ジクロロジフェニルエーテル、4,4’-ジクロロベンゾフェノン、4,4’-ジクロロジフェニル等が挙げられる。また、アルカリ金属硫化物及びジハロ芳香族化合物の仕込み比は、アルカリ金属硫化物/ジハロ芳香族化合物モル比=1.00/0.90~1.10の範囲とすることが好ましい。重合溶媒としては、極性溶媒が好ましく、特に非プロトン性で高温でのアルカリに対して安定な有機アミドが好ましい溶媒である。該有機アミドとしては、例えばN,N-ジメチルアセトアミド、N,N-ジメチルホルムアミド、ヘキサメチルホスホルアミド、N-メチル-ε-カプロラクタム、N-エチル-2-ピロリドン、N-メチル-2-ピロリドン、1,3-ジメチルイミダゾリジノン、ジメチルスルホキシド、スルホラン、テトラメチル尿素及びその混合物、等が挙げられる。また、該重合溶媒は、重合によって生成するポリマーに対し150~3500重量で用いることが好ましく、特に250~1500重量となる範囲で使用することが好ましい。重合は200~300°C、特に220~280°Cにて0.5~30時間、特に1~15時間攪拌下にて行うことが好ましい。さらに、該ポリアリーレンスルフィドAは、直鎖状のものであっても、酸素存在下高温で処理し、架橋したものであっても、トリハロ以上のポリハロ化合物を少量添加して若干の架橋または分岐構造を導入したものであっても、窒素等の非酸化性の不活性ガス中で加熱処理を施したものであってもかまわないし、さらにこれらの構造の混合物であってもかまわない。本発明を構成する上記の一般式1で示されるエチレン-ビニルアルコール共重合体Bは、ポリアリーレンスルフィド系組成物の耐トラッキング性を向上させるために用いられるものである。該エチレン-ビニルアルコール共重合体Bは、上記の一般式1において、x、yはいずれもが0を超え、xy=1であるものからなるものである。ここで、xが0である場合、または、yが0である場合、得られる組成物は耐トラッキング性、耐熱性、熱安定性等に劣るものとなる。そして、特に高い耐トラッキング性と良好な機械的強度を併せ持つポリアリーレンスルフィド系組成物となることから、x=0.25~0.85、y=0.15~0.75の範囲であるエチレン-ビニルアルコール共重合体であることが好ましい。また、該エチレン-ビニルアルコール共重合体Bの代わりに下記の一般式2で示されるエチレン-脂肪酸ビニルエステル-ビニルアルコール共重合体B’を用いる場合、得られる組成物は耐トラッキング性に優れるものの、該エチレン-脂肪酸ビニルエステル-ビニルアルコール共重合体B’が熱安定性に劣ることから、射出成形金型表面に該エチレン-脂肪酸ビニルエステル-ビニルアルコール共重合体B’の分解物が付着し、射出成形金型表面を汚染する場合があり好ましくない。ここで、l、m、nはいずれもが0を超え、lmn=1であり、Rは炭素数1~10の炭化水素基である。該エチレン-ビニルアルコール共重合体Bの製法は特に制限はなく、例えばエチレン単量体及びビニルアルコール単量体を共重合する方法;エチレン-脂肪酸ビニルエステル共重合体を鹸化する方法、等により得ることが可能である。中でもエチレン-脂肪酸ビニルエステル共重合体を鹸化し得られるエチレン-ビニルアルコール共重合体は工業的に入手が容易であることから好ましい。このようなエチレン-ビニルアルコール共重合体Bとしては、例えば商品名メルセンH6051東ソー株式会社製、登録商標エバール株式会社クラレ製等を市販品として入手が可能である。本発明のポリアリーレンスルフィド系組成物を構成する該エチレン-ビニルアルコール共重合体Bの配合量は、ポリアリーレンスルフィドA100重量部に対し、1~50重量部である。該エチレン-ビニルアルコール共重合体Bの配合量が1重量部未満である場合、得られる組成物は耐トラッキング性に劣るものとなる。一方、該エチレン-ビニルアルコール共重合体Bの配合量が50重量部を越える場合、得られる組成物は機械的強度、成形品外観に劣るものとなる。本発明のポリアリーレンスルフィド系組成物を構成するハイドロタルサイトCとは、ハイドロタルサイトと称される範疇に属するものであれば如何なるものも用いることが可能であり、例えば下記の一般式3で示されるものを挙げることができる。M1-aNaOH2Cn-a/nmH2O3ここで、Mは2価の金属、Nは3価の金属、Cn-は陰イオンを表し、aは0<a<1、mはm≧0、nは1,2又は3である。上記の一般式3で示されるハイドロタルサイトは、M1-aNaOH2で表わされる複合金属水酸化物の層と、その層の間に挿入したCn-で示される陰イオン及び水とから成る構造よりなるものである。そして、層間に挿入された水以下、層間水と言う。は、おおよそ200°C前後に加熱することにより層間より脱離させることが可能である。本発明のポリアリーレンスルフィド系組成物を調製する際には、加熱溶融混練法により調製することが一般的であり、その際の混練温度は280°C以上に達することが多いことから、該ハイドロタルサイトCとしては、加熱溶融混練時における層間水の脱離を抑制することが可能となることから、予め層間水を脱離させたものであることが好ましい。層間水を脱離させる方法としては、例えば加熱乾燥する方法が挙げられる。この様な加熱乾燥装置としては、例えば静置型乾燥機、回転撹拌型乾燥機、搬送型乾燥機等が例示できる。また加熱条件としては、処理するハイドロタルサイトの量、加熱乾燥装置の型式や大きさ等により異なるものではあるが、例えば加熱温度としては200~280°C、加熱時間としては2時間~半日程度であることが好ましい。そして、上記の一般式3で示されるハイドロタルサイトのMである2価の金属としては、例えばMg、Zn、Ca、Ni、Co等を挙げることができ、Nである3価の金属としては、例えばAl、Fe、Mn、Cr等を挙げることができ、Cn-である陰イオンとしては、例えばCO32-、SO42-、Cl-等を挙げることができる。また、aは0<a<1であり、層間水の量を示すmとしては、m≧0であり、本発明のポリアリーレンスルフィド系組成物を調製する際に脱離する水が少なくなることから0≦m≦5であることが好ましい。該ハイドロタルサイトCとしては、具体的にはMg0.75Al0.25OH2CO32-0.1254H2O、Mg0.75Al0.25OH2CO32-0.125、Mg0.67Al0.33OH2CO32-0.1673H2O、Mg0.67Al0.33OH2CO32-0.167、Mg0.7Al0.3OH2CO32-0.153.5H2O又はMg0.7Al0.3OH2CO32-0.15等を挙げることができる。該ハイドロタルサイトCは、特に耐トラッキング性、機械的強度、溶融流動性、成形品外観に優れたポリアリーレンスルフィド系組成物となることから、レーザー回折散乱法により測定した平均粒子径D50が0.3~10μmの範囲を有するものであることが好ましく、特に0.4~2μmの範囲を有するものであることが好ましい。また、該ハイドロタルサイトCの比表面積は、特に耐トラッキング性、機械的強度、溶融流動性に優れたポリアリーレンスルフィド系組成物となることから、20m2/g以下であることが好ましい。また、該ハイドロタルサイトCは、その表面が被覆処理されているもの、若しくはされていないもののいずれも用いることができる。表面が被覆処理される場合の、表面被覆処理剤は特に制限はなく、高級脂肪酸及び/又は高級脂肪酸の金属塩;アニオン系界面活性剤、リン酸エステル、シラン系カップリング剤、チタネート系カップリング剤、アルミネート系カップリング剤、多価アルコールと脂肪酸のエステル類等が挙げられる。高級脂肪酸及びその金属塩としては、例えばステアリン酸、オレイン酸等、及びそのアルカリ金属塩等;アニオン系界面活性剤としては、例えば高級アルコールの硫酸エステル等;リン酸エステルとしては、例えばオルトリン酸と高級アルコールのエステル類等;シラン系カップリング剤としては、例えばビニルトリエトキシシラン、γ-メタクリロキシプロピルトリメトキシシラン、γ-アミノプロピルトリメトキシシラン、γ-グリシドキシプロピルトリメトキシシラン、γ-メルカプトプロピルトリメトキシシラン等;チタネート系カップリング剤としては、例えばイソプロピルトリイソステアロイルチタネート等;アルミネート系カップリング剤としては、例えばアセトアルコキシアルミニウムジイソプロピレート等;多価アルコールと脂肪酸のエステル類としては、例えばグリセリンモノステアレート等、が挙げられる。本発明のポリアリーレンスルフィド系組成物を構成する該ハイドロタルサイトCの配合量は、ポリアリーレンスルフィドA100重量部に対し、30~250重量部である。該ハイドロタルサイトCの配合量が30重量部未満である場合、得られる組成物は耐トラッキング性に劣るものとなる。一方、該ハイドロタルサイトCの配合量が250重量部を越える場合、得られる組成物は機械的強度、溶融流動性、金型離型性、成形品外観に劣るものとなる。本発明のポリアリーレンスルフィド系組成物を構成する繊維状充填剤Dは、該ポリアリーレンスルフィド系組成物の機械的強度及び寸法安定性を向上させるために配合されるものであり、この目的を達成できる繊維状充填剤であれば、如何なるものを用いることも可能である。繊維状充填剤Dとしては、例えばガラス繊維、炭素繊維、チタン酸カリウムウィスカ、酸化亜鉛ウィスカ、硼酸アルミニウムウィスカ、アラミド繊維、アルミナ繊維、炭化珪素繊維、アスベスト繊維、石コウ繊維、金属繊維等が例示でき、その中でも、ガラス繊維が好ましい。該繊維状充填剤Dは、該ポリアリーレンスルフィド系組成物の機械的強度が高いものとなることから、イソシアネート系化合物、シラン系カップリング剤、チタネート系カップリング剤、エポキシ化合物等で表面処理したものであることが好ましい。本発明のポリアリーレンスルフィド系組成物を構成する繊維状充填剤Dの配合量は、ポリアリーレンスルフィドA100重量部に対し、30~250重量部である。該繊維状充填剤Dの配合量が30重量部未満である場合、得られる組成物は機械的強度に劣るものとなる。一方、該繊維状充填剤Dの配合量が250重量部を越える場合、得られる組成物は溶融流動性、成形品外観に劣るものとなる。本発明のポリアリーレンスルフィド系組成物は、得られる成形品の金型離型性や外観をより優れたものとするために離型剤Eを配合してなることが好ましい。該離型剤Eとしては離型剤として知られている範疇に属するものであれば用いることが可能であり、例えばカルナバワックスE1、ポリエチレンワックスE2、ポリプロピレンワックスE3、ステアリン酸金属塩E4、酸アマイド系ワックスE5等を挙げることができ、その中でも特に得られる成形品の金型離型性、成形品外観に優れるポリアリーレンスルフィド系組成物となることからカルナバワックスE1であることが好ましい。該カルナバワックスE1としては、一般的な市販品を用いることができ、例えば商品名精製カルナバ1号粉日興ファインプロダクツ製等を挙げることができる。該離型剤Eの配合量は、特に金型離型性、成形品外観に優れるポリアリーレンスルフィド系組成物となることからポリアリーレンスルフィドA、エチレン-ビニルアルコール共重合体B、ハイドロタルサイトC及び繊維状充填剤Dの合計量100重量部に対し、0.05~5重量部であることが好ましい。本発明のポリアリーレンスルフィド系組成物は、本発明の目的を逸脱しない範囲で、非繊維状充填剤を配合していてもよく、非繊維状充填剤としては、例えばワラストナイト、ゼオライト、セリサイト、カオリン、マイカ、クレー、パイロフィライト、ベントナイト、タルク、アルミナシリケート等の珪酸塩;酸化アルミニウム、酸化珪素、酸化マグネシウム、酸化ジルコニウム、酸化チタン、酸化亜鉛、酸化鉄等の酸化物;炭酸カルシウム、炭酸マグネシウム、ドロマイト等の炭酸塩;硫酸カルシウム、硫酸バリウム等の硫酸塩;窒化珪素、窒化硼素、窒化アルミニウム等の窒化物;ガラスフレーク、ガラスビーズ等を例示でき、その中でも、マイカ、クレー、タルク、炭酸カルシウム、ガラスフレーク、ガラスビーズが好ましい。また、該非繊維状充填剤は、イソシアネート系化合物、シラン系カップリング剤、チタネート系カップリング剤、エポキシ化合物等で表面処理したものであってもよい。さらに、本発明のポリアリーレンスルフィド系組成物は、本発明の目的を逸脱しない範囲で、各種熱硬化性樹脂、熱可塑性樹脂、例えばエポキシ樹脂、シアン酸エステル樹脂、フェノール樹脂、ポリイミド、シリコーン樹脂、ポリオレフィン、ポリエステル、ポリアミド、ポリフェニレンオキサイド、ポリカーボネート、ポリスルホン、ポリエーテルイミド、ポリエーテルスルホン、ポリエーテルケトン、ポリエーテルエーテルケトン等の1種以上を混合して使用することができる。本発明のポリアリーレンスルフィド系組成物の製造方法としては、従来使用されている加熱溶融混練方法を用いることができる。例えば単軸または二軸押出機、ニーダー、ミル、ブラベンダー等による加熱溶融混練方法が挙げられ、特に混練能力に優れた二軸押出機による溶融混練方法が好ましい。また、この際の混練温度は特に限定されるものではなく、通常280~400°Cの中から任意に選ぶことが出来る。また、本発明のポリアリーレンスルフィド系組成物は、射出成形機、押出成形機、トランスファー成形機、圧縮成形機等を用いて任意の形状に成形することができる。さらに、本発明のポリアリーレンスルフィド系組成物は、本発明の目的を逸脱しない範囲で、従来公知の熱安定剤、酸化防止剤、紫外線吸収剤、結晶核剤、発泡剤、金型腐食防止剤、難燃剤、難燃助剤、染料、顔料等の着色剤、帯電防止剤等の添加剤を1種以上併用しても良い。本発明のポリアリーレンスルフィド系組成物は、パワーモジュール、各種端子板、発電機、電動機、変圧器、変流器、電圧調整器、整流器、インバータ、多極ロッド、電気部品キャビネット、ライトソケット、プラグ、コンデンサ封口板などの用途に特に好適に使用できる。本発明は、耐トラッキング性などの電気特性、機械的強度、溶融流動性、金型離型性、および成形品外観に優れるポリアリーレンスルフィド系組成物を提供するものであり、該ポリアリーレンスルフィド系組成物は、特に電気電子部品又は自動車電装部品などの電気部品用途に特に有用なものである。次に、本発明を実施例及び比較例によって説明するが、本発明はこれらの例になんら制限されものではない。実施例及び比較例において用いたポリアリーレンスルフィド、エチレン-ビニルアルコール共重合体、エチレン-脂肪酸ビニルエステル-ビニルアルコール共重合体、ハイドロタルサイト、繊維状充填剤、カルナバワックスの詳細を以下に示す。<ポリアリーレンスルフィド>ポリp-フェニレンスルフィドA-1以下、単にPPSA-1と記す。:溶融粘度110ポイズ。ポリp-フェニレンスルフィドA-2以下、単にPPSA-2と記す。:溶融粘度300ポイズ。ポリp-フェニレンスルフィドA-3以下、単にPPSA-3と記す。:溶融粘度350ポイズ。<エチレン-ビニルアルコール共重合体>エチレン-ビニルアルコール共重合体B-1以下、単に共重合体B-1と記す。:東ソー株製、商品名メルセンH6051、x=0.802、y=0.198。エチレン-ビニルアルコール共重合体B-2以下、単に共重合体B-2と記す。:株クラレ製、登録商標エバールG156B、x=0.48、y=0.52。エチレン-ビニルアルコール共重合体B-3以下、単に共重合体B-3と記す。:株クラレ製、登録商標エバールF171B、x=0.32、y=0.68。<エチレン-脂肪酸ビニルエステル-ビニルアルコール共重合体>エチレン-脂肪酸ビニルエステル-ビニルアルコール共重合体B’-1以下、単に共重合体B’-1と記す。:東ソー株製、商品名メルセンH6820、l=0.817、m=0.021、n=0.162、Rがメチル基。<ハイドロタルサイト>ハイドロタルサイトC-1;堺化学工業株製、商品名STABIACEHT-1;Mg0.67Al0.33OH2CO32-0.1673H2O、平均粒子径0.58μm、BET比表面積10m2/g。ハイドロタルサイトC-2;ハイドロタルサイトC-1を加熱処理し、層間水を脱離除去し、Mg0.67Al0.33OH2CO32-0.167としたもの。<繊維状充填剤>ガラス繊維D-1;エヌエスジーヴェトロテックス株製、商品名RES03-TP91;繊維径9μm、繊維長3mm。<カルナバワックス>カルナバワックスE1-1;日興ファインプロダクツ製、商品名精製カルナバ1号粉末。合成例1PPSA-1、PPSA-2の合成攪拌機を装備する15リットルオートクレーブに、Na2S2.8H2O1866g及びN-メチル-2-ピロリドン以下、NMPと記す。5リットルを仕込み、窒素気流下攪拌しながら徐々に205°Cまで昇温して、407gの水を溜出させた。この系を140°Cまで冷却した後、p-ジクロロベンゼン2280gとNMP1500gを添加し、窒素気流下に系を封入した。この系を225°Cに昇温し、225°Cにて2時間重合を行った。重合終了後、室温まで冷却し、ポリマーを遠心分離器により単離した。温水でポリマーを繰り返し洗浄し、100°Cで一昼夜乾燥し、ポリp-フェニレンスルフィドを得た。得られたポリp-フェニレンスルフィドPPSA-1の溶融粘度は110ポイズであった。更にPPSA-1を、空気雰囲気下235°Cで加熱硬化処理を行った。得られたポリp-フェニレンスルフィドPPSA-2の溶融粘度は300ポイズであった。合成例2PPSA-3の合成攪拌機を装備する15リットルチタン製オートクレーブにNMP3232g、47硫化水素ナトリウム水溶液1682g及び48水酸化ナトリウム水溶液1142gを仕込み、窒素気流下攪拌しながら徐々に200°Cまで昇温して、1360gの水を溜出させた。この系を170°Cまで冷却し、p-ジクロロベンゼン2118gとNMP1783gを添加し、窒素気流下に系を封入した。この系を225°Cに昇温し、225°Cにて1時間重合し、続けて250°Cまで昇温し、250°Cにて2時間重合した。更に、250°Cで水451gを圧入し、再度255°Cまで昇温し、225°Cにて2時間重合を行った。重合終了後、室温まで冷却し、重合スラリーを固液分離した。ポリマーをNMP、アセトン及び水で順次洗浄し、100°Cで一昼夜乾燥し、ポリp-フェニレンスルフィドを得た。得られたポリp-フェニレンスルフィドPPSA-3は直鎖状のものであり、その溶融粘度は350ポイズであった。ハイドロタルサイトの加熱処理送風定温乾燥機アドバンテック社製、商品名FC-610にハイドロタルサイトC-1を入れ、220°Cで5時間加熱処理し、ハイドロタルサイトの層間水を脱離除去しハイドロタルサイトC-2を得た。本加熱処理によりハイドロタルサイトC-1は11重量減量し、層間水は脱離除去された。実施例及び比較例で用いた評価測定方法を以下に示す。~耐トラッキング性の測定~射出成形により直径50mm、厚さ3mmの円盤状試験片を作製し、該試験片を用いて、ICE112に準じて比較トラッキング指数以下、CTIと記す。を測定した。CTIとして450V以上であるものを耐トラッキング性に優れると判断した。~曲げ強度の測定~射出成形により長さ127mm、幅12.7mm、厚み3.2mmの試験片を作製し、該試験片を用いて、ASTMD-790Method-1三点曲げ法に準じ、曲げ強度を測定した。測定装置は商品名AG-5000B島津製作所製を用い、支点間距離50mm、測定速度1.5mm/分の試験条件で行った。曲げ強度として120MPaを超えるものを機械的強度に優れると判断した。~引張強度の測定~射出成形によりASTMD-638の1号試験片を作製し、該試験片を用いて、ASTMD-638に準じ、引張強度を測定した。測定装置島津製作所製、商品名AG-5000Bを用い、チャック間距離110mm、測定速度5mm/分の試験条件で行った。引張強度として60MPaを超えるものを機械的強度に優れると判断した。~バーフロー長さの測定~溶融流動性の指標としてバーフロー長さ以下、BFLと記す。を測定した。射出成形機住友重機械工業製、商品名SE75に、深さ1mm、幅10mmの溝がスパイラル状に掘られた金型を装着し、次いで、シリンダー温度を310°C、射出圧力を190MPa、射出速度を最大、射出時間を1.5秒、及び金型温度を135°Cに設定した該射出成形機のホッパーにポリアリーレンスルフィド組成物を投入し、射出した。そして金型内のスパイラル状の溝を溶融流動した長さをBFLとして測定した。BFLとして80mmを超えるものを溶融流動性に優れると判断した。~金型汚染性~耐トラッキング性を測定する円盤状試験片を成形する際に、金型表面を汚染する付着物がないものを○、付着物があるものを×として判定した。金型汚染性が○であり、金型付着物がないものを金型汚染性に優れると判断した。~金型離型性~射出成形機に、長さ120mm、幅60mm、深さ20mm、厚さ2mmの箱型成形品の金型を装着し、次いで、シリンダー温度310°C、冷却時間60秒、及び金型温度135°Cの条件で、ポリアリーレンスルフィド組成物を射出し、冷却後、金型コアからの該箱型成形品の離型性を評価した。金型コアからまったく抵抗無く離型できる状態を○、抵抗はある状態、又は抵抗が大きく離型に手間取る状態を×として判定した。離型性が○である状態を離型性に優れると判断した。~成形品外観~耐トラッキング性の測定と同じ円盤状試験片を作成し、該試験片の表面状態を目視にて観察した。表面全体に艶のあるものを○、表面の一部にしか艶のないもの、又は表面にまったく艶のないものを×として判定した。成形品外観が○であるものを成形品外観に優れると判断した。実施例1PPSA-246.5重量、共重合体B-17.0重量及びハイドロタルサイトC-146.5重量の割合で配合して、シリンダー温度310°Cに加熱した二軸押出機東芝機械製、商品名TEM-35-102Bのホッパーに投入した。一方、ガラス繊維D-1を該二軸押出機のサイドフィーダーのホッパーに投入し、スクリュー回転数200rpmにて溶融混練し、ダイより流出する溶融組成物を冷却後裁断し、ペレット状のポリアリーレンスルフィド組成物を作製した。その際のポリアリーレンスルフィド組成物の構成割合は、PPSA-2100重量部に対して、共重合体B-115重量部、ハイドロタルサイトC-1100重量部、ガラス繊維D-170重量部であった。該ポリアリーレンスルフィド組成物を、シリンダー温度310°Cに加熱した射出成形機住友重機械工業製、商品名SE75のホッパーに投入し、CTIを測定し成形品外観を評価するための円盤状試験片、曲げ強度を測定するための試験片、並びに引張強度を測定するための試験片を、それぞれ成形した。また、CTIを測定する円盤状試験片を成形する際に、金型汚染性を評価した。更に金型離型性を評価すると共に、BFLを測定した。これらの結果を表1に示した。得られたポリアリーレンスルフィド組成物は、CTI、曲げ強度、引張強度、溶融流動性、金型汚染性、金型離型性、及び成形品外観に優れていた。実施例2~8PPSA-1,2,3、共重合体B-1,2,3、ハイドロタルサイトC-1,2、ガラス繊維D-1及びカルナバワックスE1-1を表1に示す配合割合とした以外は、実施例1と同様の方法によりポリアリーレンスルフィド組成物を作製し、実施例1と同様の方法により評価した。評価結果を表1に示した。得られた全てのポリアリーレンスルフィド組成物は、CTI、曲げ強度、引張強度、溶融流動性、金型汚染性、金型離型性、及び成形品外観に優れていた。比較例1~8PPSA-2、共重合体B-1、共重合体B’-1、ハイドロタルサイトC-1、ガラス繊維D-1及びカルナバワックスE1-1を表2に示す配合割合とした以外は、実施例1と同様の方法によりポリアリーレンスルフィド組成物を作製し、実施例1と同様の方法により評価した。評価結果を表2に示した。比較例1,3により得られた組成物は、耐トラッキング性に劣るものであった。比較例2,4,5,7により得られた組成物は、曲げ強度、引張強度が劣っていた。比較例4,6,7により得られた組成物は、溶融流動性が劣っていた。比較例4,5,6,7により得られた組成物は、金型離型性、成形品外観が劣っていた。また、比較例8により得られた組成物は、金型汚染性が劣っていた。"